СПОСОБ ПОЛУЧЕНИЯ МАГНИЙСИЛИКАТНОГО ПРОППАНТА С ПОЛИМЕРНЫМ ПОКРЫТИЕМ И МАГНИЙСИЛИКАТНЫЙ ПРОППАНТ

°
°
1. Способ получения магнийсиликатного проппанта, с полимерным покрытием, включающий подготовку исходных компонентов шихты, их помол, гранулирование, которое производят на воде, обжиг и рассев обожженных гранул, отличающийся тем, что магнийсиликатный проппант получают из дунита - природного сырья, помол которого осуществляют в три стадии: две сухие и одну мокрую с последующей сушкой, после чего проводят предварительный обжиг дунита при температуре 850-950С, с последующим гранулированием на воде, содержащей органическое связующее, состоящее из 0,5-2,0 масс.% карбоксиметилцеллюлоза (КМЦ) и 3-5 масс.% триполифосфата натрия (ТПФН), сушкой и рассевом высушенных гранул с получением фракции гранулята 1,2-1,4 мм, далее проводят обжиг полученных фракций гранулята при температуре 1250-1400С в течение 50-90 мин, после чего полученные фракции гранулята охлаждают и далее покрывают полимерным раствором, который наносят на обожженный гранулят с дозировкой 1,0-1,5г эпоксидианового полимера на 100 г гранулята, после чего проводят отверждение эпоксидианового полимера добавляя полиэтиленполиамин (ПЭПА) в количестве 10-20 % от массы полимера, затем гранулированное сырье сушат методом рассева гранул с получением фракции гранулята 1,6-1,8 мм.
2. Магнийсиликатный проппант, характеризующийся тем, что он получен способом по п.1.